실리콘 오일 30 중량 % 및 실리카 30 중량 % 를 메틸알코올 40 중량 % 에 첨가 하 고 교반 하 여 혼합 하 였 다 . 이때 , 실리카 의 입자 크기 는 5 ㎛ 이 고 30 Å 의 기공 크기 를 갖 는 것 을 사용 하 였 다 . 상기 혼합 후 , 밀링 기 ( Milling machine ) 내 2 . 5 ㎏/㎠ 유압 으로 유지 된 펌프 를 이용 하 고 55 ∼ 60 ℃ 에서 2 시간 동안 200 ∼ 800 rpm / min 으로 저속 회전 하 여 서서히 휘발 성 용매 를 휘발 시켜 실리콘 오일 이 실리카 내부 에 침투 되 도록 하 였 다 .